Brevet FR3071841A1 — publié le 20190405

[1] L'invention est relative aux compositions de caoutchouc comprenant au moins une charge inorganique renforçante et une combinaison spécifique d'une résine hydrocarbonée et d'un agent de couplage de la charge inorganique avec l'élastomère ; ces compositions étant notamment destinées aux pneumatiques et plus particulièrement aux bandes de roulement de pneumatiques. [2] Depuis que les économies de carburant et la nécessité de protéger l'environnement sont devenues une priorité, il s'est avéré nécessaire de produire des pneumatiques ayant une résistance au roulement réduite, sans pénalisation des autres propriétés du pneumatique, en particulier sans réduire l'adhérence sur sol humide. [003] Or, il est bien connu de l'homme de l'art que l'amélioration d'une performance pour des pneumatiques est souvent obtenue au détriment de ses autres performances. [4] Par exemple, une façon de conférer au pneumatique une adhérence élevée sur sol mouillée est d'utiliser, pour la bande de roulement, une composition de caoutchouc qui présente un bon potentiel hystérétique. Or, en même temps, cette bande de roulement doit avoir une contribution à la résistance au roulement la plus faible possible pour limiter les pertes d'énergie liées au roulement ; c'est-à-dire qu'elle doit être la moins hystérique possible. [5] L'amélioration de la résistance au roulement a été rendue possible grâce à l'emploi de nouvelles compositions de caoutchouc renforcées de charges inorganiques, en particulier de silices spécifiques du type hautement dispersibles, capables de rivaliser du point de vue renforçant avec un noir de carbone conventionnel de grade pneumatique, tout en offrant à ces compositions une hystérèse plus faible, synonyme d'une plus basse résistance au roulement. Ces silices spécifiques du type hautement dispersibles ont typiquement une surface spécifique BET comprise dans un domaine allant de 100 et 250 m2/g. [6] Afin de faciliter la dispersion des charges inorganiques renforçantes, il est connu d'utiliser des agents de couplage, encore appelé agent de liaison, qui ont pour fonction d'assurer des connexions ou des liaisons entre la surface des particules de charges inorganique et l'élastomère des compositions de caoutchouc, tout en facilitant la dispersion de cette charge inorganique au sein de la matrice élastomérique. [7] On rappelle ici que par « agent de couplage » (charge inorganique/élastomère), on doit entendre, de manière connue, un agent apte à établir une liaison suffisante, de nature chimique et/ou physique, entre la charge inorganique et l'élastomère diénique ; un tel agent de couplage, au moins bifonctionnel, a par exemple comme formule générale simplifiée « Y-W-X », dans laquelle: Y représente un groupe fonctionnel (fonction «Y ») qui est 2 capable de se lier physiquement et/ou chimiquement à la charge inorganique, une telle liaison pouvant être établie, par exemple, entre un atome de silicium de l'agent de couplage et les groupes hydroxyle (OH) de surface de la charge inorganique (par exemple les silanols de surface lorsqu'il s'agit de silice); X représente un groupe fonctionnel (fonction 5 « X ») capable de se lier physiquement et/ou chimiquement à l'élastomère diénique, par exemple par l'intermédiaire d'un atome de soufre; W représente un groupe divalent permettant de relier Y et X. Les agents de couplage ne doivent en particulier pas être confondus avec de simples agents de recouvrement de charge inorganique qui, de manière connue, peuvent comporter la fonction Y active vis-à-vis de la charge inorganique 10 renforçante mais sont dépourvus de la fonction X active vis-à-vis de l'élastomère diénique. [8] Parmi les nombreux agents de couplage charge/élastomère existants, les mercaptosilanes s'avèrent particulièrement intéressants. Cependant étant donné leur très grande réactivité, on utilise généralement des mercaptosilanes bloqués. On rappelle ici que les mercaptosilanes bloqués, de manière bien connue de l'homme du métier, sont des 15 précurseurs de silanes susceptibles de former des mercaptosilanes au cours de la préparation des compositions de caoutchouc (voir par exemple US 2002/0115767 Al ou la demande internationale WO 02/48256). Ces molécules ont un groupement bloquant à la place de l'atome d'hydrogène du mercaptosilane correspondant. Les mercaptosilanes bloqués sont susceptibles d'être débloqués par remplacement du groupement bloquant par 20 un atome d'hydrogène, au cours du mélangeage et de la cuisson, pour conduire à la formation d'un mercaptosilane plus réactif, défini comme un silane dont la structure moléculaire contient au moins un groupement thiol (-SH) (mercapto-) lié à un atome de carbone et au moins un atome de silicium. Ces agents de couplage mercaptosilanes bloqués sont ainsi généralement utilisés en présence d'activateur de mercaptosilane bloqué dont le 25 rôle est d'amorcer, d'accélérer ou d'amplifier l'activité du mercaptosilane bloqué, comme le précise notamment le brevet U57,122,590. Un tel activateur ou « agent débloquant » pour les compositions de caoutchouc pour pneumatique, est généralement constitué par une guanidine, en particulier la N,N'- diphenylguanidine (DPG). [9] Bien qu'il ait été montré que l'utilisation d'agents de couplage mercaptosilanes 30 bloqués présente l'avantage d'améliorer la résistance au roulement lorsqu'ils sont utilisés dans des compositions de caoutchouc, ils présentent l'inconvénient de détériorer l'adhérence sur sol mouillé. [0010] Ainsi, il subsiste toujours le besoin d'améliorer la performance de résistance au roulement pour des compositions de caoutchouc, notamment destinées à des pneumatiques, 35 sans pénalisation de la performance adhérence sur sol mouillé. [0011] Le but de la présente invention est de répondre à ce besoin. 3 [0012] La demanderesse a découvert de façon surprenante qu'une combinaison spécifique d'un agent de couplage mercaptosilane bloqué et d'une résine hydrocarbonée dans une composition de caoutchouc renforcée répond à ce besoin. En effet, les compositions de caoutchouc renforcées comprenant cette combinaison spécifique ont une résistance au 5 roulement améliorée par rapport aux compositions de l'art antérieur sans que soit pénalisée l'adhérence sur sol mouillé. [0013] En conséquence, un premier objet de la présente invention concerne une composition de caoutchouc à base d'au moins: - un élastomère diénique; 10 - une charge inorganique renforçante; - un agent de couplage de la charge inorganique renforçante avec l'élastomère diénique, ledit agent de couplage étant un mercaptosilane bloqué de formule générale (I) (R4 0)d R3 (3 _d) - Si-Z-S-C (= 0) - R5 15 (I) dans laquelle : - le radical R3 est choisi parmi les alkyles, linéaires ou ramifiés, en Cl-C18, les cycloalkyles en C3-C8 et les aryles en C6-C10 ; 20 - le radical R4 est choisi parmi un atome d'hydrogène, les alkyles, linéaires ou ramifiés, en C1-C18, les cycloalkyles en C3-C8 ou les aryles en C6-C10; - le radical R5 est choisi parmi un atome d'hydrogène, les alkyles, linéaires ou ramifiés en C1-C18, les cycloalkyles en C3-C8, les aryles 25 en C6-C10 et les alkoxyalkyles, linéaires ou ramifiés, en C2-C8 ; - le symbole Z représente un groupe de liaison divalent comportant de 1 à 18 atomes de carbone ; - d est un nombre entier égal 1, 2 ou 3 ; - une résine hydrocarbonée composée majoritairement de monomères choisis dans le 30 groupe constitué par le cyclopentadiène, le dicyclopentadiène, le méthylcyclopentadiène et les mélanges de ces derniers, et - un système de réticulation. [0014] Un second obj et de la présente invention concerne un article semi-fini pour pneumatique comprenant au moins une composition telle que définie ci-dessus. Plus 35 préférentiellement, cet article semi-fini pour pneumatique est une bande de roulement. 4 [0015] Un troisième objet de la présente invention concerne un pneumatique comprenant au moins une composition telle que définie ci-dessus. 1 -1VIETHODE DE MESURE UTILISEES. 1.1 - Mesure de la température de transition vitreuse Tg 5 [0016] Toutes les valeurs de température de transition vitreuse Tg sont mesurées de manière connue par DSC (Differential Scanning Calorimetry) selon la norme ASTM D3418 de 1999. 1.2 - Mesure du point de ramollissement des résines [0017] Le point de ramollissement (« softening point ») d'une résine est mesuré selon la 10 norme ISO 4625 (Méthode « Ring and Ball »). 1.3 - Mesure de la Mn, 1VIw et Ip des résines hydrocarbonées [0018] La macrostructure (Mw, Mn, Ip et Mz) de la résine hydrocarbonée est déterminée par chromatographie d'exclusion stérique (SEC) sur la base des normes ISO 16014 (Determination of average molecular mass and molecular mass distribution of polymers 15 using size exclusion chromatography), ASTM D5296 (Molecular Weight Averages and molecular weight distribution of polystyrene by High performance size exclusion chromatography), et DIN 55672 (chromatographie d'exclusion stérique). [0019] Pour ces mesures, l'échantillon de résine est solubilisé dans du tétrahydrofurane non anti-oxydé jusqu'à une concentration de 1,5 g/l. La solution est filtrée avec un filtre 20 téflon de porosité de 0,45 i.tm, en utilisant par exemple une seringue à usage unique montée d'un filtre. Un volume de 100 pl est injecté à travers un jeu de colonnes de chromatographie d'exclusion stérique. La phase mobile est éluée avec un débit de 1 ml/min. Les colonnes sont thermostatées dans un four à 35°C. La détection est assurée par un réfractomètre thermostaté à 35°C. La phase stationnaire des colonnes est à base d'un gel 25 de polystyrène divinylbenzène à porosité maîtrisée. Les chaînes polymères sont séparées selon la taille qu'elles occupent quand elles sont solubilisées dans le solvant: plus elles occupent un volume important, moins les pores des colonnes leur sont accessibles et plus leur temps d'élution est faible. [0020] Une courbe d'étalonnage de Moore reliant le logarithme de la masse molaire 30 (logM) au temps d'élution (te) est préalablement réalisée avec des étalons polystyrène, et modélisée par un polynôme d'ordre 3 : Log (masse molaire de polystyrène) = a + b te + c te2 + d te3. [0021] Pour la courbe d'étalonnage on utilise des étalons de polystyrène à distributions moléculaires étroites (indice de polymolécularité, Ip, inférieur ou égal à 1,1). Le domaine 5 de masses molaires de ces étalons s'étend de 160 à environ 70 000 g/mol. Ces étalons peuvent être rassemblés par « familles » de 4 ou 5 étalons ayant un incrément d'environ 0,55 en logM entre chaque. [0022] On peut utiliser des kits étalons certifiés (ISO 13885 et DIN 55672 comme par 5 exemple les kits de vials de la société PSS (polymer standard service, référence PSS-pskitr11-3), ainsi qu'un PS étalon supplémentaire de Mp = 162 g/mol (Interchim, référence 178952). Ces kits se présentent sous la forme de 3 vials contenant chacun une famille de polystyrène étalons dans des quantités adaptées : - Vial noir : Mp = 1 220, 4 850, 15 500 et 67 500 g/mol,. 10 - Vial bleu : Mp = 376, 3 470, 10 400, 46 000 g/mol, - Vial jaune : Mp = 266, 1 920, 7 200, 28 000 g/mol, - PS162 : Mp = 162 g/mol, [0023] Les masses molaires moyennes en nombre (Mn), en masse (Mw), la masse moyenne (Mz), et la polydispersité (Ip) de la résine analysée sont calculées à partir de cette 15 courbe d'étalonnage. C'est pourquoi, on parle de masses molaires relatives à un étalonnage polystyrène. [0024] Pour le calcul des masses moyennes et de l'indice de polydispersit », on définit sur le chromatogramme correspondant à l'injection de l'échantillon les bornes d'intégration de l'élution du produit. On « découpe » le signal réfractométrique défini entre les 2 bornes 20 d'intégration toutes les secondes. On relève pour chacune des « découpes élémentaires », le temps d'élution ti et l'aire du signal du détecteur Ai. [0025] On rappelle ici que : Ip = Mw/Mn avec Mw masse moléculaire moyenne en poids, et Mn masse moléculaire en nombre. On rappelle également que les masses Mw, Mn et Mz sont des masses moyennes calculées d'après les formules ci-dessous : E Ai x Mi2 E Ai Mn= z At Mi mw = E Ai 25 dans lesquelles Ai est l'amplitude du signal du détecteur réfractométrie correspondant à la masse Mi et au temps d'élution ti. [0026] Le matériel utilisé pour la mesure de SEC est une chaîne de chromatographie en mz = E Ai x Mi E Ai x Mi 6 phase liquide par exemple la chaîne Alliance 2690 de WATERS comprenant une pompe, un dégazeur et un injecteur ; un réfractomètre différentiel (par exemple le réfractomètre 2410 de WATERS), un logiciel d'acquisition et de traitement des données, par exemple le logiciel EMPOWER de WATERS, un four à colonnes, par exemple le WATERS 5 «columns Heater Module» et 4 colonnes montées en série dans l'ordre suivant : Numéro Marque Domaine de masses molaires (g/mol) Longueur (mm) Diamètre interne (nm) Taille des Désignation commerciale Référence particules (lim) à titre indicatif Colonnes 1 et 2 Polymer Laboratories 200- 300 7,5 5 MDOED-D PL1110- 400000 6504 Colonnes 3 et 4 Polymer Laboratories 200- 300 7,5 3 MDOED-E PL1110- 30000 6300 1.4 - Mesure du taux de protons dans une résine [0027] Le taux de protons aromatiques et le taux de protons éthyléniques sont mesurés par RMN 1H. Cette détermination est réalisée par rapport à l'ensemble des signaux détectés. 10 Ainsi, les résultats obtenus sont exprimés en % d'aire de pic. [0028] Les échantillons sont solubilisés dans le chloroforme deutéré (CDC13) à raison d'environ 10 mg de résine dans environ 1 mL de solvant. Les spectres sont acquis sur un spectromètre Avance 500 MHz Bruker équipé d'une sonde « large bande » BBO z-grad 5 mm Bruker. L'expérience RMN 1E1 utilise une séquence simple impulsion 30° et un délai 15 de répétition de 5 secondes entre chaque acquisition. 64 accumulations sont réalisées à température ambiante. Les déplacements chimiques sont calibrés par rapport à l'impureté protonée du chloroforme deutéré ; 8ppm 1E1 à 7,20 ppm. Les signaux RMN 1E1 des protons aromatiques sont situés entre 8,5 ppm et 6,2 ppm. Les protons éthyléniques quant à eux engendrent des signaux entre 6,2 ppm et 4,5 ppm. Enfin, les signaux correspondant aux 20 protons aliphatiques sont situés entre 4,5 ppm et 0 ppm. Les aires de chaque catégorie de protons sont rapportées à la somme de ces aires pour ainsi donner une répartition en % d'aire de chaque catégorie de protons. 1.5 - Mesure de la surface spécifique BET et de la surface spécifique CTAB [0029] La surface spécifique BET est déterminée par adsorption de gaz à l'aide de la 25 méthode de Brunauer-Emmett-Teller décrite dans « The Journal of the American Chemical 7 Society » (Vol. 60, page 309, février 1938), et plus précisément selon une méthode adaptée de la norme NF ISO 5794-1, annexe E de juin 2010 [méthode volumétrique multipoints (5 points) - gaz: azote - dégazage sous vide: une heure à 160°C - domaine de pression relative p/po : 0,05 à 0,2]. 5 [0030] Les valeurs de surface spécifique CTAB ont été déterminées selon la norme NF ISO 5794-1, annexe G de juin 2010. Le procédé est basé sur l'adsorption du CTAB (bromure de N-hexadécyl-N,N,N-triméthylammonium) sur la surface « externe » de la charge renforçante. 1.6 - Détermination de la microstructure des élastomères par spectroscopie proche 10 infrarouge (NIR) [0031] La spectroscopie proche infrarouge (NIR) est utilisée pour déterminer quantitativement le taux massique de styrène dans l'élastomère ainsi que sa microstructure (répartition relative des unités butadiène 1,2, 1,4-trans et 1,4 cis). Le principe de la méthode repose sur la loi de Beer-Lambert généralisée à un système multicomposants. La 15 méthode étant indirecte, elle fait appel à un étalonnage multivarié [Vilmin, F.; Dussap, C; Coste, N. Applied Spectroscopy 2006, 60, 619-29] réalisé à l'aide d'élastomères étalons de composition déterminée par RMN 13C. Le taux de styrène et la microstructure sont alors calculés à partir du spectre NIR d'un film d'élastomère d'environ 730 iam d'épaisseur. L'acquisition du spectre est réalisée en mode transmission entre 4000 et 6200 cm-1 avec 20 une résolution de 2 cm-1, à l'aide d'un spectromètre proche infrarouge à transformée de Fourier Bruker Tensor 37 équipé d'un détecteur InGaAs refroidi par effet Peltier. 1.7 - Propriétés dynamiques des compositions de caoutchouc (après cuisson) [0032] Les propriétés dynamiques sont mesurées sur un viscoanalyseur (Metravib VA4000), selon la norme ASTM D 5992-96. On enregistre la réponse d'un échantillon de 25 composition réticulée (éprouvette cylindrique de 4 mm d'épaisseur et de 400 mm2 de section), soumis à une sollicitation sinusoïdale en cisaillement simple alterné, à la fréquence de 10 Hz, lors d'un balayage en température, sous une contrainte fixe de 0,7 MPa, on enregistre les valeurs de G* et tan observée à - 20°C (soient G*-200c et tan()-2o0c). 30 [0033] On soumet également le même échantillon, à la température de 23°C, à un balayage en amplitude de déformation de 0, 1% à 50% (cycle aller), puis de 50% à 0,1 % (cycle retour). Pour le cycle retour, on enregistre la valeur maximale du facteur de perte, notée tan(8)max. 8 [0034] Les résultats tan(). à 23°C sont indiqués en base 100 et sont obtenu de la manière suivante : on calcule en base 100 le résultat tan(). à 23°C obtenu pour un échantillon à tester en attribuant la valeur arbitraire 100 au témoin : Résultat tan(). à 23°C (base 100) = (valeur de tan()max à 23°C de 5 l'échantillon à tester x 100) / (valeur de tan() max à 23°C du témoin). De cette façon, un résultat inférieur à 100 indique une diminution de l'hystérèse (ce qui est favorable pour la résistance au roulement). [0035] On rappelle de manière connue de l'homme du métier que la valeur de tan(Ô) observée-à -20°C est représentative du potentiel d'adhérence sur sol mouillée ; plus la 10 valeur de tan0)_20.c est élevée, meilleure est l'adhérence. On exprime le résultat en base 100 par le calcul suivant : Une valeur arbitraire 100 est donnée à une composition témoin, un résultat supérieur à 100 indiquant une augmentation de la valeur de tan(8)_20°C, correspondant donc à une amélioration de la performance d'adhérence sur sol mouillé. Résultat tan0)_20.c (base 100) = (valeur de tan()_20.c de l'échantillon à tester X 15 100) / (valeur tan()_20.c du témoin). [0036] Les résultats G*-20°C sont indiqués en base 100 et sont obtenu de la manière suivante : on calcule en base 100 le résultat G*_200c obtenu pour un échantillon à tester en attribuant la valeur arbitraire 100 au témoin : Résultat G*-20°C (base 100) = (valeur de G*-20°C de l'échantillon à tester x 100) / 20 (valeur de G*-20°C du témoin). De cette façon, un résultat inférieur à 100 indique une diminution de G*-20°C (ce qui est favorable pour d'adhérence sur sol enneigé). 2- DESCRIPTION DETAILLEE DE L'INVENTION [0037] L'invention ainsi que ses avantages seront aisément compris à la lumière de la 25 description et des exemples de réalisation. [0038] Un premier objet de la présente invention concerne une composition de caoutchouc à base d'au moins: - un élastomère diénique; - une charge inorganique renforçante; 30 - un agent de couplage de la charge inorganique renforçante avec l'élastomère diénique, ledit agent de couplage étant un mercaptosilane bloqué de formule générale (I) (R40)d R3(3d) - Si - Z - S - C (= 0) - R5 (I) 9 dans laquelle : - le radical R3 est choisi parmi les alkyles, linéaires ou ramifiés, en C1-C18, les cycloalkyles en C3-C8 et les aryles en C6-C10 ; 5 - le radical R4 est choisi parmi un atome d'hydrogène, les alkyles, linéaires ou ramifiés, en C1-C18, les cycloalkyles en C3-C8 ou les aryles en C6-C10; - le radical R5 est choisi parmi un atome d'hydrogène, les alkyles, linéaires ou ramifiés en C1-C18, les cycloalkyles en C3-C8, les aryles 10 en C6-C10 et les alkoxyalkyles, linéaires ou ramifiés, en C2-C8 ; - le symbole Z représente un groupe de liaison divalent comportant de 1 à 18 atomes de carbone ; - d est un nombre entier égal 1, 2 ou 3; - une résine hydrocarbonée composée majoritairement de monomères choisis dans le 15 groupe constitué par le cyclopentadiène, le dicyclopentadiène, le méthylcyclopentadiène et les mélanges de ces derniers ; et - un système de réticulation. [0039] Par l'expression « composition à base de », il faut entendre une composition comportant le mélange et/ou le produit de réaction in situ des différents constituants 20 utilisés, certains de ces constituants pouvant réagir et/ou étant destinés à réagir entre eux, au moins partiellement, lors des différentes phases de fabrication de la composition. [0040] Dans la présente description, sauf indication expresse différente, tous les pourcentages (%) indiqués sont des pourcentages en masse. [0041] D'autre part, tout intervalle de valeurs désigné par l'expression « entre a et b » 25 représente le domaine de valeurs allant de plus de « a » à moins de « b » (c'est-à-dire bornes a et b exclues) tandis que tout intervalle de valeurs désigné par l'expression « de a à b» signifie le domaine de valeurs allant de «a » jusqu'à «b » (c'est-à-dire incluant les bornes strictes a et b). Dans la présente, lorsqu'on désigne un intervalle de valeurs par l'expression « de a à b », on désigne également et préférentiellement l'intervalle représenté 30 par l'expression « entre a et b ». [0042] Dans la présente demande, on entend « pce » (usuellement « phr » en anglais) la partie en poids d'un constituant pour cent parties en poids d'élastomères. [0043] Dans le cadre de l'invention, les produits comprenant du carbone mentionnés dans la description peuvent être d'origine fossile ou biosourcée. Dans ce dernier cas, ils peuvent 35 être, partiellement ou totalement, issus de la biomasse ou obtenus à partir de matières 10 premières renouvelables issues de la biomasse. Sont concernés notamment les polymères, les plastifiants, les charges, etc. 2.1 - Constituants de la composition de caoutchouc Elastomère diénique 5 [0044] Comme mentionné précédemment, les compositions conformes à l'invention comprennent au moins un élastomère diénique. [0045] Par élastomère (ou « caoutchouc », les deux termes étant considérés comme synonymes) du type « diénique », on rappelle ici que doit être compris de manière connue un (on entend un ou plusieurs) élastomère issu au moins en partie (c'est-à-dire un 10 homopolymère ou un copolymère) de monomère(s) diène(s) (i.e., porteur(s) de deux doubles liaisons carbone-carbone, conjuguées ou non). [0046] Les élastomères diéniques peuvent être classés dans deux catégories : « essentiellement insaturés » ou « essentiellement saturés ». On entend en général par « essentiellement insaturé », un élastomère diénique issu au moins en partie de monomères 15 diènes conjugués, ayant un taux molaire de motifs ou unités d'origine diénique (diènes conjugués) qui est supérieur à 15% (% en moles) ; c'est ainsi que des élastomères diéniques tels que les caoutchoucs butyle ou les copolymères de diènes et d'alpha-oléfines type EPDM n'entrent pas dans la définition précédente et peuvent être notamment qualifiés d'élastomères diéniques « essentiellement saturés » (taux molaire de motifs d'origine 20 diénique faible ou très faible, toujours inférieur à 15% (% en moles)). Dans la catégorie des élastomères diéniques « essentiellement insaturés », on entend en particulier par élastomère diénique « fortement insaturé » un élastomère diénique ayant un taux molaire de motifs d'origine diénique (diènes conjugués) qui est supérieur à 50% (% en moles). [0047] Ces définitions étant données, on entend plus particulièrement par élastomère 25 diénique susceptible d'être utilisé dans les compositions de caoutchouc conformes à l'invention: (a) tout homopolymère obtenu par polymérisation d'un monomère diène conjugué ayant de 4 à 12 atomes de carbone; (b) tout copolymère obtenu par copolymérisation d'un ou plusieurs diènes 30 conjugués entre eux ou avec un ou plusieurs composés vinyle aromatique ayant de 8 à 20 atomes de carbone; (c) un copolymère ternaire obtenu par copolymérisation d'éthylène, d'une cc-oléfine ayant 3 à 6 atomes de carbone avec un monomère diène non conjugué ayant de 6 à 12 atomes de carbone, comme par exemple les élastomères obtenus à partir 35 d'éthylène, de propylène avec un monomère diène non conjugué du type 11 précité tel que notamment l'hexadiène-1,4, l'éthylidène norbornène, le dicyclopentadiène; (d) un copolymère d'isobutène et d'isoprène (caoutchouc butyle), ainsi que les versions halogénées, en particulier chlorées ou bromées, de ce type de 5 copolymère. [0048] Bien qu'elle s'applique à tout type d'élastomère, notamment diénique, l'homme du métier comprendra que la présente invention est de préférence mise en oeuvre avec des élastomères diéniques essentiellement insaturés, en particulier du type (a) ou (b) ci-dessus. [0049] Dans le cas de copolymères (b), ceux-ci peuvent contenir de 20 % à 99 % en poids 10 d'unités diéniques et de 1 % et 80 % en poids d'unités vinylaromatiques. [0050] A titre de diènes conjugués conviennent notamment le butadiène-1,3, le 2-méthy1-1,3-butadiène, les 2,3-di(alkyle en Ci-05)-1,3-butadiènes tels que par exemple le 2,3 -diméthyl-1,3 -butadiène, le 2,3 -diéthyl-1,3 -butadiène, le 2-m éthy1-3 -éthyl-1,3 -butadiène, le 2-méthy1-3 sopropyl-1,3 -butadiène, 15 un ary1-1,3-butadiène, le 1,3-pentadiène, le 2,4-hexadiène. [0051] A titre de composés vinylaromatiques conviennent par exemple le styrène, l'ortho-, méta-, para-méthylstyrène, le mélange commercial « vinyle-toluène », le paratertiobutylstyrène, les méthoxystyrènes, les chlorostyrènes, le vinylmésitylène, le divinylbenzène, le vinylnaphtalène. 20 [0052] Préférentiellement, le ou les élastomères diéniques de la composition selon l'invention peuvent être choisis dans le groupe des élastomères diéniques constitué par les polybutadiènes (en abrégé « BR »), les polyisoprènes de synthèse (en abrégé « IR »), le caoutchouc naturel (en abrégé « NR »), les copolymères de butadiène, les copolymères d'isoprène et les mélanges de ces élastomères. 25 [0053] De tels copolymères sont plus préférentiellement choisis dans le groupe constitué par les copolymères de butadiène-styrène (en abrégé « SBR ») que ces derniers soient préparés par polymérisation en émulsion (« ESBR ») ou par polymérisation en solution (« SSBR »), les copolymères d'isoprène-butadiène (en abrégé « BIR »), les copolymères d'isoprène-styrène (en abrégé « SIR »), les copolymères d'isoprène-butadiène-styrène (en 30 abrégé « SBIR »). [0054] Plus préférentiellement, le ou les élastomères diéniques de la composition selon l'invention peuvent être choisis dans le groupe des élastomères diéniques constitué par les polybutadiènes, les copolymères de butadiène-styrène, les copolymères d'isoprène-butadiène, les copolymères d'isoprène-styrène, les copolymères d'isoprène-butadiène- 35 styrène et les mélanges de ces élastomères. 12 [0055] Les élastomères peuvent avoir toute microstructure qui est fonction des conditions de polymérisation utilisées, notamment de la présence ou non d'un agent modifiant et/ou randomisant et des quantités d'agent modifiant et/ou randomisant employées. Ces élastomères peuvent être par exemple à blocs, statistiques, séquences, microséquencés, et 5 être préparés en dispersion ou en solution ; ils peuvent être couplés et/ou étoilés ou encore fonctionnalisés avec un agent de couplage et/ou d'étoilage ou de fonctionnalisation. [0056] Selon un mode réalisation préféré, l'élastomère est un élastomère diénique fonctionnalisé. [0057] De préférence, l'élastomère diénique fonctionnalisé est choisis dans le groupe des 10 élastomères diéniques constitué par les polybutadiènes, les polyisoprènes de synthèse, les copolymères de butadiène, les copolymères d'isoprène et les mélanges de ces élastomères. Plus préférentiellement encore l'élastomère fonctionnalisé est un copolymère de butadiène-styrène. [0058] De préférence, l'élastomère diénique fonctionnalisé a une température de transition 15 vitreuse Tg inférieure ou égale à -40°C, de préférence comprise dans un domaine allant de -110°C à -40°C, plus préférentiellement de -110°C à -60°C, encore plus préférentiellement de -110°C à -80°C. [0059] On entend par « élastomère diénique fonctionnalisé » un élastomère diénique synthétique qui comporte au moins un groupement chimique comprenant un ou plusieurs 20 hétéroatomes, tels que par exemple un atome de soufre S, un atome d'azote N, un atome d'oxygène 0, un atome de silicium Si, un atome d'étain Sn. Dans le cadre de la présente description ; ce groupement chimique est aussi appelé « fonction ». Les deux termes sont utilisés indifféremment. [0060] Ce groupement chimique peut se situer en bout de chaîne, c'est-à-dire à une 25 extrémité de la chaîne élastomère principale linéaire. On dira alors que l'élastomère diénique est fonctionnalisé « en bout de chaîne » ou « en extrémité de chaîne ». C'est généralement un élastomère obtenu par réaction d'un élastomère vivant sur un agent de fonctionnalisation, c'est-à-dire toute molécule au moins monofonctionnelle, la fonction étant tout type de groupement chimique connu par l'homme de l'art pour réagir avec un 30 bout de chaîne vivant. [0061] Ce groupement chimique peut se situer dans la chaîne élastomère principale linéaire. On dira alors que l'élastomère diénique est couplé ou encore fonctionnalisé « en milieu de chaîne », par opposition à la position « en bout de chaîne » et bien que le groupement ne se situe pas précisément au milieu de la chaîne élastomère. C'est 35 généralement un élastomère obtenu par réaction de deux chaînes de l'élastomère vivant sur un agent de couplage, c'est-à-dire toute molécule au moins difonctionnelle, la fonction 13 étant tout type de groupement chimique connu par l'homme de l'art pour réagir avec un bout de chaîne vivant. [0062] Ce groupement peut être central auquel n chaînes élastomères (n>2) sont liées formant une structure en étoile de l'élastomère. On dira alors que l'élastomère diénique est 5 étoilé. C'est généralement un élastomère obtenu par réaction de n chaînes de l'élastomère vivant sur un agent d'étoilage, c'est-à-dire toute molécule multifonctionnelle, la fonction étant tout type de groupement chimique connu par l'homme de l'art pour réagir avec un bout de chaîne vivant. [0063] L'homme du métier comprendra qu'une réaction de fonctionnalisation avec un 10 agent comprenant plus d'une fonction réactive vis-à-vis de l'élastomère vivant, résulte en un mélange d'espèces fonctionnalisées en bout de chaîne et en milieu de chaîne, constituant les chaînes linéaires de l'élastomère diénique fonctionnalisé, ainsi que le cas échéant d'espèces étoilées. Selon les conditions opératoires, principalement le rapport molaire de l'agent de fonctionnalisation aux chaînes vivantes, certaines espèces sont 15 majoritaire dans le mélange. [0064] Préférentiellement, l'élastomère diénique fonctionnalisé comprend au moins une fonction polaire comprenant au moins un atome d'oxygène. [0065] Préférentiellement, la fonction polaire peut être choisie dans le groupe constitué par le silanol, les alkoxysilanes, alkoxysilanes porteurs d'un groupement amine, l'époxyde, les 20 éthers, les esters, les acides carboxyliques et l'hydroxyle. La fonction polaire améliore notamment l'interaction entre la charge renforçante inorganique et l'élastomère. De tels élastomères fonctionnalisés sont connus en soi et sont décrits notamment dans les documents suivants FR2740778, US6013718, W02008/141702, FR2765882, W001/92402, W02004/09686, EP1127909, U56503973, W02009/000750 et WO 25 2009/000752. [0066] Dans un mode de réalisation préférée, l'élastomère diénique fonctionnalisé est un élastomère diénique comportant une fonction polaire qui est un silanol. [0067] De préférence, l'élastomère diénique fonctionnalisé comprend en une extrémité de sa chaîne principale une fonction silanol ou un groupement polysiloxane ayant une 30 extrémité silanol de formule -(SiR1R2-0-)mil avec m représentant un nombre entier de valeur allant de 3 à 8, de préférence 3, R1 et R2, identiques ou différents, représentent un radical alkyle de 1 à 10 atomes de carbone, de préférence un radicale alkyle ayant 1 à 4 atomes de carbone. [0068] Ce type d'élastomère peut être obtenu selon les procédés décrits dans le document 35 EP0778311 et plus particulièrement selon le procédé consistant, après une étape de 14 polymérisation anionique, de fonctionnaliser l'élastomère vivant avec un agent de fonctionnalisation de type polysiloxane cyclique pour autant que le milieu réactionnel ne permette pas la polymérisation du cyclopolysiloxane. A titre de polysiloxanes cycliques, on peut citer ceux répondant à la formule (III): 5 avec m représente un nombre entier de valeur allant de 3 à 8, de préférence 3, R1 et R2, 10 identiques ou différents, représentent un radical alkyle de 1 à 10 atomes de carbone, de préférence un radicale alkyle ayant 1 à 4 atomes de carbone. Parmi ces composés on peut citer 1 ' hexaméthylcyclotri si loxane. [0069] Dans un autre mode de réalisation préférée de l'invention, l'élastomère diénique fonctionnalisé comporte une fonction polaire qui est un alcoxysilane porteur ou non d'une 15 autre fonction (ou porteur d'un autre groupement chimique, les expressions sont synonymes). [0070] De préférence, cet élastomère diénique fonctionnalisé comprend au sein de sa chaîne principale au moins un groupe alcoxysilane lié à la chaîne élastomère par l'atome de silicium, et éventuellement porteur d'au moins une autre fonction. 20 [0071] Selon certaines variantes préférées, le groupe alcoxysilane (porteur ou non d'une autre fonction) se situe en une extrémité de la chaîne principale de l'élastomère. [0072] Selon d'autres variantes préférées, le groupe alcoxysilane (porteur ou non d'une autre fonction) se situe dans la chaîne élastomère principale. L'atome de silicium de cette fonction lie les deux-branches de la chaîne principale de l'élastomère diénique. 25 [0073] Le groupe alcoxysilane (porteur ou non d'une autre fonction) comprend un radical alcoxyle en Ci -Cio, éventuellement partiellement ou totalement hydrolysé en hydroxyle, voire en C1-C8, de préférence en C1-C4, et est plus préférentiellement méthoxy et éthoxy. [0074] L'autre fonction est de préférence portée par le silicium du groupe alcoxysilane, directement ou par l'intermédiaire d'un groupe espaceur défini comme étant un atome ou 30 un radical hydrocarboné divalent, linéaire ou ramifié, aliphatique en Ci-C18, saturé ou non, cyclique ou non, ou un radical hydrocarboné divalent aromatique en C6-C18. 15 [0075] L'autre fonction est de préférence une fonction comprenant au moins un hétéroatome choisi parmi N, S, 0, P. On peut, à titre d'exemple, citer parmi ces fonctions, les amines primaires, secondaires ou tertiaires, cycliques ou non, les isocyanates, les imines, les cyano, les thiols, les carboxylates, les époxydes, les phosphines primaires, 5 secondaires ou tertiaires. [0076] Ainsi, à titre de fonction amine secondaire ou tertiaire, on peut citer les amines substituées par des radicaux alkyle en C1-C10, de préférence alkyle en Ci-C4, plus préférentiellement un radical méthyle ou éthyle, ou alors les amines cycliques formant un hétérocycle contenant un atome d'azote et au moins un atome de carbone, de préférence de 10 2 à 6 atomes de carbone. Par exemple, conviennent les groupements métylamino-, diméthylamino-, éthylamino-, diéthylamino-, propylamino-, dipropylamino-, butylamino-, dibutylamino-, pentylamino-, dipentylamino-, hexylamino-, dihexylamino-, hexaméthylèneamino-, de préférence les groupements diéthylamino- et diméthylamino-. [0077] A titre de fonction imine, on peut citer les cétimines. Par exemple, conviennent les 15 groupements (1,3 -diméthylbutyli dène)amino-, (éthylidène)amino-, (1-méthylpropylidène)amino-, (4-N,N-diméthylaminobenzylidène)amino-, (cyclohexylidène)amino-, dihydroimidazole et imidazole. [0078] Ainsi, à titre de fonction carboxylate, on peut citer les acrylates ou les méthacrylates. Une telle fonction est de préférence un méthacrylate. 20 [0079] A titre de fonction époxyde, on peut citer les groupements époxy ou glycidyloxy. [0080] A titre de fonction phosphine secondaire ou tertiaire, on peut citer les phosphines substituées par des radicaux alkyle en C1-C10, de préférence alkyle en Ci-C4, plus préférentiellement un radical méthyle ou éthyle, ou alors la diphénylphosphine. Par exemple, conviennent les groupements métylphosphino-, diméthylphosphino-, 25 éthylphosphino-, diéthylphosphino, éthylméthylphosphino- et diphénylphosphino-. [0081] Préférentiellement, l'autre fonction est de préférence une amine tertiaire, plus préférentiellement un groupement diéthylamino- ou diméthylamino-. [0082] Préférentiellement, l'élastomère diénique fonctionnalisé (notamment un SBR) peut comporter une fonction polaire qui est un alcoxysilane porteur ou non d'un groupement 30 amine. [0083] De préférence, cet élastomère diénique fonctionnalisé comprend au sein de sa chaîne principale au moins un groupe alcoxysilane lié à la chaîne élastomère par l'atome de silicium, et éventuellement porteur d'un groupement amine. [0084] De préférence, ce groupe alcoxysilane peut être représenté par la formule (IV) : 16 (*-)aSi (OR')bR,X (IV) dans laquelle : - *- représente la liaison à une chaîne élastomère ; - le radical R représente un radical alkyle, substitué ou non substitué, en C1-C10, 5 voire en Ci-C8, de préférence un radical alkyle en Ci-C4, plus préférentiellement méthyle et éthyle ; - dans le ou les radicaux alcoxyle de formule -OR', éventuellement partiellement ou totalement hydrolysés en hydroxyle, R' représente un radical alkyle, substitué ou non substitué, étant en C1-C10, voire en Ci-C8, de préférence un radical alkyle en 10 C1-C4, plus préférentiellement méthyle et éthyle ; - X représente un groupement incluant l'autre fonction; - a vaut 1 ou 2, b vaut 1 ou 2, et c vaut 0 ou 1, sous réserve que a+b+c =3. [0085] Plus préférentiellement, l'élastomère diénique fonctionnalisé est un élastomère diénique (notamment un SBR) comprend au sein de sa chaîne principale au moins un 15 groupe alcoxysilane de formule (IV) dans laquelle : - *- représente la liaison à une chaîne élastomère ; - le radical R représente un radical alkyle, substitué ou non substitué, en C1-C4, plus préférentiellement méthyle et éthyle ; - dans le ou les radicaux alcoxyle de formule -OR', éventuellement partiellement ou 20 totalement hydrolysés en hydroxyle, R' représente un radical alkyle, substitué ou non substitué, en Ci-C4, plus préférentiellement méthyle et éthyle ; - X représente un groupement incluant l'autre fonction; de préférence une amine tertiaire ; - a vaut 1 ou 2, b vaut 1 ou 2, et c vaut 0 ou 1, sous réserve que a+b+c =3. 25 [0086] Ce type d'élastomère est principalement obtenu par fonctionnalisation d'un élastomère vivant issu d'une polymérisation anionique. Il convient de préciser qu'il est connu de l'homme du métier que lorsqu'un élastomère est modifié par réaction d'un agent de fonctionnalisation sur l'élastomère vivant issu d'une étape de polymérisation anionique, on obtient un mélange d'espèces modifiées de cet élastomère dont la composition dépend 30 des condition de la réaction de modification et notamment de la proportion de sites réactifs de l'agent de fonctionnalisation par rapport au nombre de chaînes élastomères vivantes. Ce mélange comprend des espèces fonctionnalisées en extrémité de chaîne, couplées, étoilées et/ou non fonctionnalisées. [0087] Selon une variante particulièrement préférée, l'élastomère diénique modifié 35 comprend à titre d'espèce majoritaire l'élastomère diénique fonctionnalisé en milieu de chaîne par un groupe alcoxysilane lié aux deux branches de l'élastomère diénique par 17 l'intermédiaire de l'atome de silicium. Plus particulièrement encore, l'élastomère diénique fonctionnalisé en milieu de chaîne par un groupe alcoxysilane représente 70% en poids de l'élastomère diénique modifié. De préférence, cet élastomère diénique fonctionnalisé présente une température de transition vitreuse Tg inférieure ou égale à -40°C, de 5 préférence comprise dans un domaine allant de -110°C à -40°C, plus préférentiellement de -110°C à -60°C, encore plus préférentiellement de -110°C à -80°C. [0088] Les élastomères diéniques, qu'ils soient fonctionnalisés ou non, peuvent être utilisés en coupage (mélange) entre eux. Ainsi Les compositions de caoutchouc conformes à l'invention peuvent contenir un seul élastomère diénique, fonctionnalisé ou non, ou bien 10 un mélange de plusieurs élastomères diéniques, fonctionnalisés ou non, ce ou ces élastomères diéniques pouvant être utilisés en association avec tout type d'élastomère synthétique autre que diénique, voire avec des polymères autres que des élastomères, par exemple des polymères thermoplastiques. Charge renforçante 15 [0089] Les compositions de caoutchouc conforme à l'invention comprennent au moins une charge inorganique renforçante. [0090] Par « charge inorganique renforçante », doit être entendu dans la présente demande, par définition, toute charge inorganique ou minérale (quelles que soient sa couleur et son origine naturelle ou de synthèse), encore appelée charge « blanche », charge « claire » 20 voire « charge non noire » (« non-black filler ») par opposition au noir de carbone, capable de renforcer à elle seule, sans autre moyen qu'un agent de couplage intermédiaire, une composition de caoutchouc destinée à la fabrication de pneumatiques, en d'autres termes apte à remplacer, dans sa fonction de renforcement, un noir de carbone conventionnel de grade pneumatique ; une telle charge se caractérise généralement, de manière connue, par 25 la présence de groupes hydroxyle (-OH) à sa surface. [0091] L'état physique sous lequel se présente la charge inorganique renforçante est indifférent, que ce soit sous forme de poudre, de microperles, de granulés, de billes ou toute autre forme densifiée appropriée. Bien entendu on entend également par charge inorganique renforçante des mélanges de différentes charges inorganiques renforçantes, en 30 particulier de charges siliceuses et/ou alumineuses hautement dispersibles telles que décrites ci-après. [0092] Comme charges inorganiques renforçantes conviennent notamment des charges minérales du type siliceuse, en particulier de la silice (Si02), ou du type alumineuse, en particulier de l'alumine (A1203). La silice utilisée peut être toute silice renforçante connue 35 de l'homme du métier, notamment toute silice précipitée ou pyrogénée présentant une surface BET ainsi qu'une surface spécifique CTAB toutes deux inférieures à 450 m2/g, de 18 préférence de 30 à 400 m2/g. A titres de silices précipitées hautement dispersibles (dites « HDS »), on citera par exemple les silices « Ultrasil 7000» et « Ultrasil 7005» de la société Evonik, les silices « Zeosil » 1165MP, 1135MP et 1115MP de la société Solvay, la silice « Hi-Sil EZ150G » de la société PPG, les silices « Zeopol » 8715, 8745 et 8755 de la 5 Société Huber, les silices à haute surface spécifique telles que décrites dans la demande WO 03/016387. [0093] De préférence, la charge inorganique renforçante comprend au moins une silice, plus préférentiellement est constitué de silice. [0094] De préférence, la charge inorganique renforçante utilisée, en particulier s'il s'agit de 10 silice, a une surface BET comprise entre 45 et 400 m2/g, plus préférentiellement comprise entre 60 et 300 m2/g. Les surfaces spécifiques BET et CTAB sont déterminées selon les méthodes de mesures décrites précédemment. [0095] L'homme du métier comprendra qu'à titre de charge équivalente de la charge inorganique renforçante décrite dans le présent paragraphe, pourrait être utilisée une charge 15 renforçante d'une autre nature, notamment organique, dès lors que cette charge renforçante serait recouverte d'une couche inorganique telle que silice, ou bien comporterait à sa surface des sites fonctionnels, notamment hydroxyles, nécessitant l'utilisation d'un agent de couplage pour établir la liaison entre la charge et l'élastomère. [0096] De préférence, le taux de charge inorganique renforçante dans les compositions de 20 caoutchouc conforme à l'invention est compris dans un domaine allant de 5 à 200 pce, plus préférentiellement de 40 à 160 pce. [0097] Dans un mode de réalisation préféré, la composition de caoutchouc conforme à l'invention comprend en outre, une charge renforçante organique, de préférence du noir de carbone. 25 [0098] Conviennent comme charge renforçante organique, notamment les noirs de carbone ou les charges organiques de polyvinyle fonctionnalisé telles que décrites dans les demandes WO-A-2006/069792, WO-A-2006/069793, WO-A-2008/003434 et WO-A-2008/003435. [0099] Dans ce mode de réalisation, la charge renforçante organique est du noir de 30 carbone. Comme noirs de carbone conviennent tous les noirs de carbone, notamment les noirs dits de grade pneumatique. Parmi ces derniers, on citera plus particulièrement les noirs de carbone renforçants des séries 100, 200 ou 300 (grades ASTM), comme par exemple les noirs N115, N134, N234, N326, N330, N339, N347, N375, ou encore, selon les applications visées, les noirs de séries plus élevées (par exemple N660, N683, N772). 35 Les noirs de carbone pourraient être par exemple déjà incorporés à un élastomère 19 isoprénique sous la forme d'un masterbatch (voir par exemple demandes WO 97/36724 ou WO 99/16600). [00100] Le noir de carbone lorsqu'il est présent, est utilisé préférentiellement à un taux compris dans un domaine allant de 0,1 à 10 pce, plus préférentiellement de 0,5 à 10 5 pce, notamment de 1 à 4 pce. Agent de couplage [00101] Comme mentionné précédemment, la composition de caoutchouc conforme à l'invention comprend au moins un agent de couplage de la charge inorganique renforçante avec l'élastomère, ledit agent de couplage étant un mercaptosilane bloqué de 10 formule générale (I) (R40)d R3(3d) - Si - Z - S - C (= 0) - R5 (I) dans laquelle : - le radical R3 est choisi parmi les alkyles, linéaires ou ramifiés, en 15 C1-C18, les cycloalkyles en C3-C8 et les aryles en C6-C10; - le radical R4 est choisi parmi un atome d'hydrogène, les alkyles, linéaires ou ramifiés, en C1-C18, les cycloalkyles en C3-C8 ou les aryles en C6-C10; 20 - le radical R5 est choisi parmi un atome d'hydrogène, les alkyles, linéaires ou ramifiés en C1-C18, les cycloalkyles en C3-C8, les aryles en C6-C10 et les alkoxyalkyles, linéaires ou ramifiés, en C2-C8 ; - le symbole Z représente un groupe de liaison divalent comportant de 1 à 18 atomes de carbone ; 25 - d est un nombre entier égal 1, 2 ou 3. [00102] Préférentiellement, dans la formule générale (I), le radical R3 est un alkyle, linéaire ou ramifié, en Cl-C10. [00103] Plus préférentiellement, dans la formule générale (I), le radical R3 est choisi parmi le méthyle, l'éthyle, le propyle et l'isobutyle. 30 [00104] Préférentiellement, dans la formule générale (I), le radical R4 est choisi parmi l'atome d'hydrogène et les alkyles, linéaires ou ramifiés, en C1-C18. [00105] Plus préférentiellement, dans la formule générale (I), le radical R4 est choisi parmi l'atome d'hydrogène, les alkyles, linéaires ou ramifiés en Cl-C10. 20 [00106] Plus préférentiellement encore, dans la formule générale (I), le radical R4 est choisi parmi l'atome d'hydrogène, méthyle, l'éthyle, le propyle et l'iso-butyle. [00107] Le groupe Z représentant un groupe de liaison divalent peut être une chaîne hydrocarbonée éventuellement interrompue par un ou plusieurs hétéroatomes choisi en 5 particulier parmi le soufre, l'azote et l'oxygène ; cette chaîne comportant de 1 à 18 atomes de carbone. [00108] Préférentiellement, le groupe Z est choisi dans le groupe constitué par un alkylène, linéaire ou ramifié en C1-C18, un cycloalkylène saturé en C3-C8, un arylène en C6-C12. 10 [00109] Plus préférentiellement, le groupe Z est un alkylène, linéaire ou ramifié, en Cl-C8. [00110] Plus préférentiellement encore, le groupe Z est un alkylène en linéaire en Cl-C4. [00111] Plus préférentiellement encore, le groupe Z est choisi parmi le méthylène 15 -CH2-, l'éthylène -CH2CH2-, le propylène -CH2CH2CH2-, plus préférentiellement le groupe Z est le propylène. [00112] Préférentiellement, le radical R5 est choisi parmi un atome d'hydrogène et les alkyles linéaires ou ramifiés en C1-C18. [00113] Préférentiellement, le radical R5 est un alkyle linéaire ou ramifié en Cl-C10, 20 plus préférentiellement encore un alkyle linéaire en C6-C8. [00114] De préférence, le radical R5 est choisi dans le groupe constitué par l'hexyle, l'heptyle et l'octyle, plus préférentiellement le radical R5 est l'heptyle (C7H15-). [00115] De préférence, d est un nombre entier égal à 3. [00116] Dans un mode de réalisation préféré, le composé de formule (I) présente les 25 caractéristiques suivantes : - le radical R3 est choisi parmi est choisi parmi les alkyles, linéaires ou ramifiés, en C1-C18, les cycloalkyles en C3-C8 et les aryles en C6-C10 , - le radical R4 est choisi parmi un atome d'hydrogène, les alkyles, linéaires ou ramifiés, en C1-C18, les cycloalkyles en C3-C8 ou les aryles en 30 C6-C10, - le groupe Z est un alkylène, linéaire ou ramifié, en C1-C8, de préférence en Cl-C4, - le radical R5 est un alkyle linéaire ou ramifié en Cl-C10, plus préférentiellement encore un alkyle linéaire en C6-C8, et 21 - d est un nombre entier égal 1, 2 ou 3, [00117] Dans un autre mode de réalisation préféré, le composé de formule (I) présente les caractéristiques suivantes : - le radical R3 est un alkyle, linéaire ou ramifié, en Cl-C10, 5 - le radical R4 est choisi parmi l'atome d'hydrogène, les alkyles, linéaires ou ramifiés en Cl-C10, - le groupe Z est choisi dans le groupe constitué par un alkylène, linéaire ou ramifié en C1-C18, de préférence C1-C8, plus préférentiellement le Z est choisi parmi le méthylène, l'éthylène, le propylène, plus préférentiellement encore le groupe Z est 10 le propylène, - le radical R5 est choisi dans le groupe constitué par un atome d'hydrogène et les alkyles linéaires ou ramifiés en C1-C18, de préférence R5 est un alkyle linéaire ou ramifié en Cl-C10, plus préférentiellement encore un alkyle linéaire en C6-C8, et - d est un nombre entier égal 1, 2 ou 3 15 [00118] Dans un autre mode de réalisation préféré, le composé de formule (I) présente les caractéristiques suivantes : - le radical R3 est choisi parmi le méthyle, l'éthyle, le propyle et l'isobutyle, - le radical R4 est choisi parmi l'atome d'hydrogène, le méthyle, l'éthyle, le propyle et l'iso-butyle, 20 - le groupe Z est choisi parmi le méthylène - CH2 l'éthylène - CH2CH2 le propylène -CH2CH2CH27 plus préférentiellement le groupe Z est le propylène, - le radical R5 est un alkyle linéaire en C6-C8, et - d est un nombre entier égal 1, 2 ou 3, de préférence d est égal à 3. [00119] Dans un autre mode de réalisation préféré, le composé de formule (I) 25 présente les caractéristiques suivantes : - le radical R3 est choisi parmi le méthyle, l'éthyle, le propyle et l'isobutyle, - le radical R4 est choisi parmi le méthyle, l'éthyle, le propyle et l'iso-butyle, - le groupe Z est choisi parmi le méthylène - CH2 l'éthylène - CH2CH2 le propylène -CH2CH2CH27 plus préférentiellement le groupe Z est le propylène, 30 - R5 est choisi dans le groupe constitué par l'hexyle, l'heptyle et l'octyle, de préférence est l'heptyle, et - d est un nombre entier égal 1, 2 ou 3 ; de préférence d est égal à 3. [00120] Les agents de couplage mercaptosilane bloqué utilisé dans les compositions conforme à l'invention ont été décrits, ainsi que leurs synthèses dans les documents 35 W099/09036, W02010/072682, W02010/072683 et W0203/087693. [00121] A titre d'exemple préférentiel de mercaptosilane bloqué répondant à la formule (I), on citera tout particulièrement le composé de formule particulière (II) ci-après: 22 0 CH3CH20 c ftC1-i20 NSi C H3C H20 5 (H) [00122] L'agent de couplage de formule (II) est disponible commercialement auprès de Momentive. Inc sous la référence commerciale « NXT». [00123] Dans une variante de l'invention, l'agent de couplage utilisable dans les compositions de l'invention peut comprendre majoritairement un mercaptosilane bloqué de 10 formule (I), y compris ces modes de réalisation préférés, tel que décrit ci-dessus et un deuxième agent de couplage, de structure chimique différente de ce mercaptosilane bloqué de formule (I). Ce deuxième agent de couplage peut être, par exemple, un silane polysulfure. [00124] Préférentiellement, dans ce mode de réalisation, l'agent de couplage 15 utilisable dans les compositions de l'invention comprend au moins 70 % en poids un mercaptosilane bloqué de formule (I), y compris ces modes de réalisation préférés, tel que décrit ci-dessus par rapport au poids total des agents de couplage utilisés et un deuxième agent de couplage de structure chimique différente de ce mercaptosilane bloqué de formule (I); ce deuxième agent de couplage étant notamment présent à un taux d'au plus 30 % en 20 poids par rapport au poids total des agents de couplage utilisés. Ce second agent de couplage peut être, par exemple, un silane polysulfure. [00125] Les silanes polysulfures sont bien connus de l'homme du métier et sont utilisés comme agent de couplage d'une charge inorganique renforçante avec les élastomères dans des compositions de caoutchouc. 25 [00126] Les silanes polysulfures peuvent être « symétriques » ou « asymétriques » selon leur structure particulière. De tels composés sont décrits par exemple dans les demandes W003/002648 (ou US 2005/016651) et W003/002649 (ou US 2005/016650). [00127] Conviennent en particulier, sans que la définition ci-après soit limitative, des silanes polysulfures dits « symétriques » répondant à la formule générale (V) suivante : 30 T-D-Sx-D-T (V) dans laquelle: - x est un entier de 2 à 8 (de préférence de 2 à 5) ; - les symboles D, identiques ou différents, représente un radical hydrocarboné 35 divalent (de préférence des groupements alkylène en C1-C18 ou des groupements 23 arylène en C6-C12, plus particulièrement des alkylènes en Ci-Cio, notamment en Ci-C4, en particulier le propylène) ; - les symboles T, identiques ou différents, répondent à l'une des formules ci-après: Ra Ra Rb I I I -Si-Ra -Si-Rb -Si-Rb I I I Rb b R R R b 5 dans lesquelles: - les radicaux Ra, substitués ou non substitués, identiques ou différents entre eux, représentent un alkyle en Ci-C18, un cycloalkyle en C5-C18 ou un aryle en C6-C18 (de préférence un alkyle en Ci-C6, un cyclohexyle ou un phényle, notamment un 10 alkyle en Ci-C4, plus particulièrement le méthyle et/ou l'éthyle). - les radicaux Rb, substitués ou non substitués, identiques ou différents entre eux, représentent un groupe alkoxyle en Ci-C18 ou un cycloalkoxyle en C5-C18 (de préférence un groupe choisi parmi les alkoxyles en Ci-C8 et les cycloalkoxyles en C5-C8, plus 15 préférentiellement encore un groupe choisi parmi les alkoxyles en Ci-C4, en particulier le méthoxyle et l'éthoxyle). [00128] Dans le cas d'un mélange d'alkoxysilanes polysulfurés répondant à la formule (V) ci-dessus, notamment des mélanges usuels disponibles commercialement, la valeur moyenne des « x » est un nombre fractionnaire de préférence compris entre 2 et 5, plus 20 préférentiellement proche de 4. Mais l'invention peut être aussi avantageusement mise en oeuvre par exemple avec des alkoxysilanes disulfurés (x = 2). [00129] A titre d'exemples de silanes polysulfurés, on citera plus particulièrement les polysulfures (notamment di sulfures, tri sulfures ou tétrasulfures) de bis-(alkoxyl(Ci-C4)-alkyl(Ci-C4)silyl-alkyl(Ci-C4)), comme par exemple les polysulfures 25 de bis(3-triméthoxysilylpropyl) ou de bis(3-triéthoxysilylpropyl). Parmi ces composés, on utilise en particulier le tétrasulfure de bis(3-triéthoxysilylpropyl), en abrégé TESPT, de formule [(C2H50)3Si(CH2)3S212 ou le disulfure de bis-(triéthoxysilylpropyle), en abrégé TESPD, de formule [(C2H50)3Si(CH2)3S]2. On citera également à titre d'exemples préférentiels les polysulfures (notamment di sulfures, trisulfures ou tétrasulfures) de 30 bis-(monoalkoxyl(Ci-C4)-dialkyl(Ci-C4)silylpropyl), plus particulièrement le tétrasulfure de bis-monoéthoxydiméthylsilylpropyl tel que décrit dans la demande de brevet WO 02/083782 (ou US 2004/132880). 24 [00130] Préférentiellement, l'agent de couplage utilisé dans les compositions de l'invention consiste en un mercaptosilane bloqué de formule (I), y compris ces modes de réalisation préférés tels que décrit ci-dessus ou en un mélange de un mercaptosilane bloqué de formule (I), y compris ces modes de réalisation préférés tels que décrit ci-dessus. 5 [00131] Dans les compositions de caoutchouc conforme à l'invention, le taux d'agent de couplage est préférentiellement compris dans un domaine allant de 1 à 20 pce, de 1 à 15 pce, plus préférentiellement de 3 à 14 pce. [00132] Ces compositions de caoutchouc de l'invention peuvent optionnellement également contenir, en complément des agents de couplage précités, des activateurs de 10 couplage, des agents de recouvrement des charges inorganiques ou plus généralement des agents d'aide à la mise en oeuvre susceptibles de manière connue, grâce à une amélioration de la dispersion de la charge dans la matrice de caoutchouc et à un abaissement de la viscosité des compositions, d'améliorer leur faculté de mise en oeuvre à l'état cru, ces agents étant par exemple des silanes hydrolysables tels que des alkylalkoxysilanes, des 15 polyols, des acides gras, des polyéthers, des amines primaires, secondaires ou tertiaires, des polyorganosiloxanes hydroxyles ou hydrolysables. Résine hydrocarbonée [00133] Les compositions de l'invention comprennent au moins une résine hydrocarbonée spécifique. 20 [00134] Cette résine hydrocarbonée est composée majoritairement de monomères choisis dans le groupe constitué par le cyclopentadiène, le diclyopentadiène, le méthylcyclopentadiène et les mélanges de ces monomères. Cette résine peut être éventuellement hydrogénée. [00135] La résine hydrocarbonée est de préférence une résine hydrocarbonée 25 plastifiante. [00136] De manière connue de l'homme du métier, la dénomination « résine plastifiante » est réservée dans la présente demande, par définition, à un composé qui est d'une part solide à température ambiante (23°C) (par opposition à un composé plastifiant liquide tel qu'une huile), d'autre part compatible (c'est-à-dire miscible au taux utilisé, 30 typiquement supérieur à 5 pce) avec la composition de caoutchouc à laquelle il est destiné, de manière à agir comme un véritable agent diluant. [00137] Les résines hydrocarbonées sont des polymères bien connus de l'homme du métier, miscibles par nature dans les compositions d'élastomère(s) diénique(s) lorsqu'elles sont qualifiées en outre de « plastifiantes ». Elles ont été décrites par exemple dans 35 l'ouvrage intitulé "Hydrocarbon Resins" de R. Mildenberg, M. Zander et G. Collin (New 25 York, VCH, 1997, ISBN 3-527-28617-9) dont le chapitre 5 est consacré à leurs applications, notamment en caoutchouterie pneumatique (5.5. "Rubber Tires and Mechanical Goods"). Elles peuvent être aliphatiques, aromatiques ou encore du type aliphatique/aromatique c'est-à-dire à base de monomères aliphatiques et/ou aromatiques. 5 Elles peuvent être naturelles ou synthétiques, à base ou non de pétrole (si tel est le cas, connues aussi sous le nom de résines de pétrole). Elles sont préférentiellement exclusivement hydrocarbonées, c'est-à-dire qu'elles ne comportent que des atomes de carbone et d'hydrogène. [00138] La demanderesse a découvert que parmi les résines hydrocarbonées 10 plastifiantes, que les résines composées majoritairement de monomères choisis dans le groupe constitué par le cyclopentadiène, le diclyopentadiène, le méthylcyclopentadiène et les mélanges de ces monomères utilisées en association avec l'agent de couplage silane organofonctionnel tel que décrit précédemment permettaient de façon étonnante d'obtenir des compositions de caoutchouc dont la résistance au roulement était améliorée sans que 15 l'adhérence sur sol mouillé ne soit pénalisée. Ces compositions présentent également l'avantage d'avoir une adhérence sur sol enneigé améliorée. [00139] Lorsqu'on on fait référence à un « monomère majoritaire » au sein d'une résine hydrocarbonée, on entend au sens de la présente invention que ce monomère est majoritaire parmi les monomères formant la résine, c'est-à-dire que c'est celui qui 20 représente la plus grande fraction, en masse, parmi les monomères formant la résine. Ainsi, par exemple, une résine hydrocarbonée majoritairement composée de monomères cyclopentadiène est une résine dans laquelle les monomères cyclopentadiène représentent la plus grande quantité en masse, parmi tous les monomères composants cette résine hydrocarbonée. De la même manière, une résine hydrocarbonée composée majoritairement 25 de monomères choisis dans le groupe constitué par le cyclopentadiène, le diclyopentadiène, le méthylcyclopentadiène et les mélanges de ces monomères est une résine hydrocarbonée dans laquelle la somme des monomères choisis dans le groupe constitué par le cyclopentadiène, le diclyopentadiène, le méthylcyclopentadiène et les mélanges de ces monomères représente le plus grand nombre en masse parmi tous les 30 monomères composant ladite résine. Dit autrement, un « monomère majoritaire » est un monomère qui représente la fraction massique la plus grande dans la résine. Au contraire, un « monomère minoritaire » est un monomère qui ne représente pas la fraction massique la plus grande dans la résine. [00140] Préférentiellement, la résine hydrocarbonée, éventuellement hydrogénée, 35 comprend au moins 50 % en masse (> 50% en masse) de monomères choisis dans le groupe constitué par le cyclopentadiène, le diclyopentadiène, le méthylcyclopentadiène et 26 les mélanges de ces monomères par rapport à la masse totale de l'ensemble des monomères constituant ladite résine. [00141] De préférence, la résine hydrocarbonée, éventuellement hydrogénée peut comprendre, en outre, à titre minoritaire, des monomères aromatiques et/ou des 5 monomères aliphatiques. [00142] Préférentiellement, la résine hydrocarbonée, éventuellement hydrogénée comprend au plus 50 % en masse ( REVENDICATIONS1. Composition de caoutchouc à base d'au moins: - un élastomère diénique; - une charge inorganique renforçante; - un agent de couplage de la charge inorganique renforçante avec l'élastomère diénique, ledit agent de couplage est un mercaptosilane bloqué de formule générale (I) (R40)d R3(3d) - Si - Z - S - C (= 0) - R5 (I) dans laquelle : - le radical R3 est choisi parmi les alkyles, linéaires ou ramifiés, en C1-C18, les cycloalkyles en C3-C8 et les aryles en C6-C10 ; - le radical R4 est choisi parmi un atome d'hydrogène, les alkyles, linéaires ou ramifiés, en C1-C18, les cycloalkyles en C3-C8 ou les aryles en C6-C10; - le radical R5 est choisi parmi un atome d'hydrogène, les alkyles, linéaires ou ramifiés en C1-C18, les cycloalkyles en C3-C8, les aryles en C6-C10 et les alkoxyalkyles, linéaires ou ramifiés, en C2-C8 ; - le symbole Z représente un groupe de liaison divalent comportant de 1 à 18 atomes de carbone ; - d est un nombre entier égal 1, 2 ou 3 ; - une résine hydrocarbonée composée majoritairement de monomères choisis dans le groupe constitué par le cyclopentadiène, le dicyclopentadiène, le méthylcyclopentadiène et les mélanges de ces derniers ; et - un système de réticulation. 2. Composition de caoutchouc selon la revendication 1, dans laquelle le radical R3 est un alkyle, linéaire ou ramifié, en Cl-C10 ; de préférence le radical R3 est choisi parmi le méthyle, l'éthyle, le propyle et l'isobutyle. 3. Composition de caoutchouc selon la revendication 1 ou 2, dans laquelle le radical R4 est choisi parmi l'atome d'hydrogène et les alkyles, linéaires ou ramifiés, en C1-C18. 4. Composition de caoutchouc selon la revendication 3, dans laquelle le radical R4 est choisi parmi l'atome d'hydrogène, les alkyles, linéaires ou ramifiés en Cl-C10. 5. Composition de caoutchouc selon la revendication 4, dans laquelle le radical R4 est choisi parmi l'atome d'hydrogène, le méthyle, l'éthyle, le propyle et l'iso-butyle. 33 6. Composition de caoutchouc selon l'une quelconque des revendications 1 à 5, dans laquelle le groupe Z est choisi dans le groupe constitué par un alkylène, linéaire ou ramifié en C1-C18, un cycloalkylène saturé en C3-C8, un arylène en C6-C12, 7. Composition de caoutchouc selon la revendication 6, dans laquelle le groupe Z est 5 un alkylène, linéaire ou ramifié, en C1-C8, plus préférentiellement encore le groupe Z est un alkylène en linéaire en C1-C4. 8. Composition de caoutchouc selon la revendication 7, dans laquelle le groupe Z est choisi parmi le méthylène -CH2-, l'éthylène -CH2CH2- et le propylène -CH2CH2CH2-, plus préférentiellement le groupe Z est le propylène. 10 9. Composition de caoutchouc selon l'une quelconque des revendications 1 à 8, dans laquelle le radical R5 est choisi parmi l'atome d'hydrogène et les alkyles linéaires ou ramifiés en C1-C18. 10. Composition de caoutchouc selon la revendication 9, dans laquelle le radical R5 est un alkyle linéaire ou ramifié en Cl-C10, plus préférentiellement encore un alkyle linéaire 15 en C6-C8. 11. Composition de caoutchouc selon la revendication 10, dans laquelle le radical R5 est choisi dans le groupe constitué par l'hexyle, l'heptyle et l'octyle, plus préférentiellement le radical R5 est l'heptyle. 12. Composition de caoutchouc selon l'une quelconque des revendications 1 à 11, dans 20 laquelle d est égal à 3. 13. Composition de caoutchouc selon l'une quelconque des revendications 1 à 12, dans laquelle la résine hydrocarbonée a une masse moléculaire moyenne en nombre Mn comprise dans un domaine allant de 200 à 2000 g/mol, de préférence de 200 à 600 g/mol. 14. Composition de caoutchouc selon l'une quelconque des revendications 1 à 13, dans 25 laquelle la résine hydrocarbonée a un indice de polymolécularité (Ip) inférieur ou égal à 2, de préférence inférieur ou égal 1,8, de préférence inférieur ou égal à 1,7. 15. Composition de caoutchouc selon l'une quelconque des revendications 1 à 14, dans laquelle la résine hydrocarbonée a une température de transition vitreuse supérieure ou égale à 30°C, de préférence allant de 30°C à 80°C. 30 16. Composition de caoutchouc selon l'une quelconque des revendications 1 à 15, dans laquelle la résine hydrocarbonée est également composée minoritairement de monomères aromatiques. 34 17. Composition de caoutchouc selon la revendication 16, dans laquelle le taux de protons aromatiques de la résine hydrocarbonée est compris dans un domaine allant de 1 à 20 %, de préférence de 2 à 15%, plus préférentiellement encore de 2 à 10%. 18. Composition de caoutchouc selon l'une quelconque des revendications 1 à 17, dans 5 laquelle le taux de résine hydrocarbonée est compris dans un domaine allant de 15 à 150 pce, de préférence de 25 à 120 pce, plus préférentiellement de 30 à 115 pce. 19. Composition de caoutchouc selon l'une quelconque des revendications 1 à 18, dans laquelle le taux de charge inorganique renforçante est compris dans un domaine allant de 5 à 200 pce, de préférence de 40 à 160 pce. 10 20. Composition de caoutchouc selon l'une quelconque des revendications 1 à 19, dans laquelle la charge inorganique renforçante comprend au moins une silice. 21. Composition de caoutchouc selon l'une quelconque des revendications 1 à 20, comprenant en outre du noir de carbone. 22. Composition de caoutchouc selon l'une quelconque des revendications 1 à 21, 15 dans lequel l'élastomère diénique est choisi dans le groupe constitué par les polybutadiènes, le caoutchouc naturel, les polyisoprènes de synthèse, les copolymères de butadiène, les copolymères d'isoprènes et les mélanges de ces élastomères. 23. Composition de caoutchouc selon la revendication 22, laquelle l'élastomère diénique est choisi dans le groupe constitué par les polybutadiènes, les copolymères de 20 butadiène-styrène, les copolymères d'isoprène-butadiène, les copolymères d'isoprène- styrène, les copolymères d'isoprène-butadiène-styrène et les mélange de ces copolymères. 24. Composition de caoutchouc selon l'une quelconque des revendications 1 à 23, dans laquelle l'élastomère diénique est un élastomère fonctionnalisé. 25. Composition selon la revendication 24, dans laquelle l'élastomère diénique 25 fonctionnalisé comprend au moins une fonction polaire comprenant au moins un atome d'oxygène. 26. Composition selon la revendication 25, dans laquelle la fonction polaire est choisie dans le groupe constitué par le silanol, les alcoxysilanes porteurs ou non d'un groupement amine, l'époxyde, les éthers, les esters, les acides carboxyliques et l'hydroxyle. 30 27. Composition selon la revendication 26, dans laquelle l'élastomère diénique fonctionnalisé comporte une fonction polaire qui est un silanol. 28. Composition selon la revendication 26, dans laquelle l'élastomère diénique fonctionnalisé comporte une fonction polaire qui est un alcoxysilane porteur ou non d'un groupement amine. 35 29. Composition selon la revendication 28, dans laquelle l'alcoxysilane porteur ou non d'un groupement amine se situe dans la chaîne principale de l'élastomère diénique fonctionnalisé. 30. Composition selon l'une quelconque des revendications 24 à 29, dans laquelle 5 l'élastomère diénique fonctionnalisé présente une température de transition vitreuse Tg inférieure ou égale à -40°C, de préférence comprise dans un domaine allant de -110°C à -40°C, plus préférentiellement comprise dans un domaine allant de -110°C à -60°C, plus préférentiellement encore comprise dans un domaine allant de -110°C à -80°C. 10 31. Article semi-fini pour pneumatique comprenant au moins une composition définie selon l'une quelconque des revendications 1 à 30. 32. Pneumatique comprenant au moins une composition définie selon l'une quelconque des revendications 1 à 30.